ШИХТА ДЛЯ ПРОИЗВОДСТВА ПОРИСТОГО ЗАПОЛНИТЕЛЯ
CHARGE FOR POROUS FILLER PRODUCTION

Изобретение относится к производству пористых заполнителей для бетонов.
Известна шихта для производства пористого заполнителя, содержащая, мас.%: глина монтмориллонитовая 35,0-38,0; выгорающая добавка (уголь) 5,0-6,0; доломит 36,0-50,0 [1].
Задачей изобретения является повышение прочности пористого заполнителя, полученного из шихты.
3
3
Технический результат достигается тем, что шихта для производства пористого заполнителя, содержащая глину монтмориллонитовую, выгорающую добавку, в качестве выгорающей добавки включает размолотую до прохождения через сетку №2,5 костру льна и дополнительно - жидкое натриевое стекло с плотностью 1300-1500 кг/м при следующем соотношении компонентов, мас.%: глина монтмориллонитовая 97,0-98,2; указанная костра льна 0,3-0,5; жидкое натриевое стекло с плотностью 1300-1500 кг/м 1,5-2,5.
В таблице приведены составы шихты для производства пористого заполнителя.
В составе шихты для производства пористого заполнителя используют глины монтмориллонитовые, включающие Al-монтмориллонит и Fe-монтмориллонит (нонтронит).
3
Компоненты сырьевой смеси дозируют в требуемых количествах. Костру льна предварительно размалывают до прохождения через сетку №2,5. Используют любое жидкое натриевое стекло с плотностью 1300-1500 кг/м (силикатный модуль 3-3,2). Все компоненты смешивают. Полученную шихту увлажняют до 18-26% и формуют из нее гранулы размером 20-40 мм, которые сушат и обжигают при температуре 950-1100°C.
Источник информации
1. SU 1161500, С04В 31/00, 1985.